"金属粒子を形成する方法であって、該方法は、エアロゾル流を形成することであって、該エアロゾル流は、1つ以上の金属前駆体化合物と、熱分解時に還元ガスを産生する化学剤とを備え、該1つ以上の金属前駆体化合物の各々は、1つ以上の正原子価金属を備える、ことと、該エアロゾル流を還元膨張合成RES反応炉の中の加熱された不活性雰囲気を通して流動させることであって、それにより、該1つ以上の正原子価金属に対応する複数のゼロ原子価金属粒子を形成する、こととを備える、方法。前記エアロゾル流は、体積当たり約0.01から約50までの範囲の固体濃度を有するように形成される、請求項1に記載の方法。前記複数のゼロ原子価金属粒子の各粒子は、2つ以上の異種金属を備える金属合金粒子である、請求項1に記載の方法。前記エアロゾル流の中の前記正原子価金属間の金属比を制御することによって、前記2つ以上の異種金属間の金属比を制御することをさらに備える、請求項3に記載の方法。前記RES反応炉の中の前記加熱された不活性雰囲気の温度を決定することをさらに備え、該加熱温度は、前記化学剤の分解温度と前記1つ以上のゼロ原子価金属粒子の各々の融解温度との間の範囲にある、請求項1に記載の方法。前記1つ以上の金属前駆体化合物は、1つ以上の金属の酸化物、水酸化物、硝化物、硝酸水和物、窒化物、窒化酸化物、またはハロゲンを備え、該1つ以上の金属の各々は、周期表中のIB、IIB、VB、VIB、VIIB、IA、IIA、IIIA、またはIVAのうちの1つ以上の列内の金属を備える、請求項1に記載の方法。熱分解時に還元ガスを産生する前記化学剤は、尿素[NH22CO]を備える1つ以上の窒素-水素-含有分子、または-NHもしくは-NH2を含有する化合物を備える、請求項1に記載の方法。前記複数のゼロ原子価金属粒子の各々は、ナノ粒子を備え、該ナノ粒子は、約1nmから約100nmまでの平均粒子径を有する、請求項1に記載の方法。前記複数のゼロ原子価金属粒子の各々は、多孔性ナノ粒子を備え、該多孔性ナノ粒子は、約1から約100までの範囲の細孔径を有する、請求項1に記載の方法。前記複数のゼロ原子価金属粒子の各々は、凝集粒子を備え、該凝集粒子は、径約100nmから約10,000nmまでの平均粒子または約1から約100までの範囲のアスペクト比を有する、請求項1に記載の方法。金属粒子を形成する方法であって、該方法は、エアロゾル流を形成することであって、該エアロゾル流は、窒素-水素N-H含有分子を有する金属前駆体化合物を搬送ガスの中に備え、該金属前駆体化合物は、正原子価金属を備える、ことと、該エアロゾル流を垂直還元膨張合成RES反応炉の中の加熱された不活性雰囲気を通して流動させることであって、それにより、該正原子価金属に対応する複数のゼロ原子価金属粒子を形成する、ことと該垂直RES反応炉の底端部において、該複数のゼロ原子価金属粒子を収集することとを備える、方法。前記RES反応炉の中の前記加熱された不活性雰囲気は、約1000°Cから約1500°Cまでの範囲の温度を有する、請求項11に記載の方法。前記エアロゾル流は、前記加熱された不活性雰囲気を通る約100cc/分から約1500cc/分までの流量を有する、請求項11に記載の方法。前記エアロゾル流は、100秒未満の滞留時間の間、前記加熱された不活性雰囲気を通って流動する、請求項11に記載の方法。前記複数のゼロ原子価金属粒子は、少なくとも1つの金属から形成され、該少なくとも1つの金属は、Ni、Sb、Co、In、Fe、およびGaから成る群から選択される、請求項11に記載の方法。金属粒子を形成する方法であって、該方法は、エアロゾル流を形成することであって、該エアロゾル流は、金属前駆体化合物および窒素-水素N-H含有分子を搬送ガスの中に備え、該金属前駆体化合物は、金属水酸化物、金属酸化物、およびそれらの組み合わせのうちの1つ以上を備える、ことと、該エアロゾル流を還元膨張合成RES反応炉の中の加熱された不活性雰囲気を通して流動させることであって、それにより、該金属前駆体化合物から複数のゼロ原子価金属粒子を形成する、ことと、該複数のゼロ原子価金属粒子を該RES反応炉から収集することとを備える、方法。前記窒素-水素N-H含有分子と前記金属前駆体化合物の金属原子とのモル比は、約1から約35までの範囲にある、請求項16に記載の方法。前記窒素-水素N-H含有分子と前記金属前駆体化合物の金属原子とのモル比は、約5から約10までの範囲にある、請求項16に記載の方法。前記複数のゼロ原子価金属粒子は、多孔性ナノ粒子、中空球粒子、凝集粒子、またはそれらの組み合わせを備える、請求項16に記載の方法。前記エアロゾル流の形成に先立って、前記金属前駆体化合物と前記窒素-水素N-H含有分子とを機械的粉砕によって混合することをさらに備える、請求項16に記載の方法。種々の実施形態によると、本教示は、金属粒子を形成する方法を含む。金属粒子は、エアロゾル流から形成されることができる。エアロゾル流は、金属前駆体化合物と、熱分解時に還元ガスを産生する化学剤とを含むことができる。各金属前駆体化合物は、正原子価金属を含むことができる。エアロゾル流は、次いで、還元膨張合成RES反応炉内の加熱された不活性雰囲気を通って流動し、複数のゼロ原子価金属粒子を形成することができる。ゼロ原子価金属粒子は、正原子価金属に対応することができる。種々の実施形態によると、本教示はまた、金属粒子を形成する方法を含む。金属粒子は、エアロゾル流から形成されることができる。エアロゾル流は、搬送ガス中に、金属前駆体化合物と、窒素-水素N-H含有分子とを含むことができる。金属前駆体化合物は、正原子価金属を含むことができる。エアロゾル流は、次いで、垂直還元膨張合成RES反応炉内の加熱された不活性雰囲気を通って流動し、正原子価金属に対応する複数のゼロ原子価金属粒子を形成することができる。複数のゼロ原子価金属粒子は、垂直RES反応炉の底端部において収集されることができる。種々の実施形態によると、本教示は、金属粒子を形成する方法をさらに含む。金属粒子は、エアロゾル流から形成されることができる。エアロゾル流は、金属前駆体化合物と窒素-水素N-H含有分子とを搬送ガス中に含むことができる。金属前駆体化合物は、金属水酸化物、金属酸化物、およびそれらの組み合わせのうちの1つ以上を含むことができる。エアロゾル流は、還元膨張合成RES反応炉内の加熱された不活性雰囲気を通って流動し、金属前駆体化合物から、複数のゼロ原子価金属粒子を形成することができる。複数のゼロ原子価金属粒子は、RES反応炉から収集されることができる。前述の一般的な説明および以下の発明を実施するための形態は両方とも、例示および説明にすぎず、請求されるように、本教示の限定ではないことを理解されたい。本明細書内に組み込まれ、その一部を成す添付の図面は、本教示のいくつかの実施形態を例示し、説明とともに、本発明の原理を説明する役割を果たす。次に、本教示の例示的実施形態を詳細に参照するが、その実施例は、添付の図面に例示される。可能な限り、同一の参照番号は、図面全体を通して同一または類似の部品を指すために使用される。以下の説明では、その一部を形成し、例示として本教示が実践され得る具体的な例示的実施形態が示される添付の図面を参照する。これらの実施形態は、当業者が、本教示を実践することが可能となるために十分な詳細さで描写されるが、他の実施形態が利用されてもよく、本教示の範囲から逸脱することなく、変更が行われてもよいことを理解されたい。以下の説明は、したがって、単なる例示である。種々の実施形態は、ゼロ原子価の金属粒子を形成するための材料および方法を提供する。本明細書で使用されるように、用語ゼロ原子価の金属粒子は、ゼロ原子価を有し、1つ以上の金属から形成される粒子を指す。ある場合には、ゼロ原子価金属粒子は、1つの金属から形成されることができる。他の場合には、ゼロ原子価金属粒子は、2つ以上の異種金属から形成されることができ、また、本明細書では、金属合金粒子とも称される。ゼロ原子価金属粒子は、還元および/または膨張合成RESと組み合わせて、エアロゾル方法を使用して形成されることができる。エアロゾル-RESまたは、A-RESプロセスでは、エアロゾル流は、搬送ガス中に、例えば、1つ以上の金属前駆体化合物例えば、金属水酸化物、金属酸化物等と、化学剤とを含むように形成されることができる。化学剤、例えば、尿素等の窒素-水素N-H含有分子は、その分解温度への到達に応じて、ガス状還元種を放出することが可能であり得る。搬送ガスは、任意の好適なエアロゾル搬送ガス、例えば、窒素を含むことができる。エアロゾル流は、次いで、加熱された不活性雰囲気を含むRES反応炉内に送給され、金属前駆体化合物のために使用される金属に対応するゼロ原子価金属粒子を形成することができる。RES反応炉内でのゼロ原子価金属粒子の形成は、還元および/または膨張プロセスを含むことができる。例えば、金属前駆体化合物が、酸化物例えば、NiOである場合、化学剤種の分解の間に放出されるガスによって、還元されることができる。代替として、金属前駆体化合物が、例えば、硝化物種である場合、化学剤種、例えば、尿素と略同一の温度範囲において、分解することができる。図1は、本教示の種々の実施形態による、ゼロ原子価金属粒子を形成し得る例示的装置100を描写する。例示的装置100は、エアロゾル形成区画110、RES区画130、および生成物収集区画150を含むことができる。エアロゾル形成区画110は、フラスコ等の容器112を含むことができる。金属前駆体化合物および化学剤は、容器112内において、例えば、機械的粉砕によって物理的に混合されることができる混合物113参照。金属前駆体化合物は、1つ以上の非ゼロ例えば、正原子価金属を含有する任意の金属化合物であることができる。金属前駆体化合物として、水酸化物、酸化物、硝化物、硝酸水和物、硝化物、窒化酸化物、ハロゲン、例えば、塩化物、臭化物、ヨウ化物、またはフッ化物、および/または1つ以上の金属の他の化合物を挙げることができるが、それらに限定されない。これらのうち、例示的金属前駆体化合物として、ゼロ原子価金属粒子を形成するための金属源を提供する、NiOH2、NiO、FeNO339H2O。NiNO326H2O、CoNO326H2O、InNO33H2O、GaNO336H2O等を挙げることができるが、それらに限定されない。金属前駆体化合物中の結合は、イオン性、共有結合性、または部分イオン性特性であることができる。実施形態では、金属前駆体化合物に対応する1つ以上の金属は、事実上、任意の金属、例えば、周期表における列IB、IIB、VB、VIB、および/またはVIIB内の遷移金属、周期表における列IA内のアルカリ金属、および列IIA内のアルカリ土類元素を挙げることができるが、それらに限定されない。ある実施形態では、AlおよびSnを含む金属粒子は、周期表における列IIIAおよびIVA内の種から作製されることができる。形成される最終粒子に応じて、容器112内に留置される物理的混合物113は、異なる金属を有する金属前駆体化合物を含み、金属合金を形成することができ、各金属合金粒子は、物理的混合物113内の金属前駆体化合物間の金属比に実質的に整合する金属比を有する2つ以上の異種金属を含むことができる。化学剤として、尿素[NH22CO]、アンモニアNH3、-NH2または-NHを含有する化合物等の窒素-水素N-H含有分子を挙げることができるが、それらに限定されない。例えば、尿素は、活性かつ還元反応する状態になっている、CO、Hx、およびNΗx基を含む種を生成するように分解されることができる。化学剤はまた、分解に応じて、還元種を生成するための性質を呈するものを含むことができる。実施形態では、物理的混合物113は、窒素-水素N-H含有分子と正原子価金属原子のモル比約1:1から約35:1まで、例えば、5:1から約10:1までを含むことができる。一実施例では、ゼロ原子価Ni粒子を形成するための尿素とNi2原子とのモル比は、約7:1であることができる。物理的混合物113は、例えば、そこから空洞域を除去することによって、容器112中で均質に混合されることができる。物理的混合物113は、次いで、搬送ガスによって処理され、エアロゾル流を形成することができる。例えば、図1に示されるように、エアロゾル流は、搬送ガス115をガス容器114から物理的混合物130中にパージすることによって、エアロゾル形成区画110内に形成されることができる。実施形態では、容器112は、エアロゾル流の生成を促進するために振動させられることができる。例示的実施形態では、搬送ガス115は、約900sccmすなわち、標準立方センチメートル毎分の流量において、超高純度窒素例えば、約99.9999を含むことができる。実施形態では、随意に、浮子式流量計116を使用して、ガス容器114からのガス流動を制御することができる。本明細書に開示されるように、エアロゾル流は、エアロゾル密度を有するように形成されることができる。例えば、エアロゾル流は、体積当たり約0.01から約50まで、または体積当たり約0.1から約1までの固体濃度を有することができる。区画110内に形成されたエアロゾル流は、RES区画130内に、特に、図1に示されるように、RES反応炉132内に送給されることができる。RES反応炉132は、例えば、石英管であることができる。RES反応炉132は、垂直に構成されることができる。RES反応炉132または例示的石英管は、RES反応炉132の長さ部分が炉内に位置するように、炉136、例えば、垂直炉を通して挿入されることができる。RES反応炉132の各端は、炉136の外側に同一または異なる長さを有して、炉136の外側に位置することができる。エアロゾル流が、RES反応炉132内に流動する前に、RES反応炉132は、不活性ガスによってパージされることができ、炉136によって加熱され、RES反応炉132内に加熱された不活性雰囲気133を提供することができる。不活性ガスは、エアロゾル流の搬送ガスと同一または異なることができる。不活性ガスは、化学的に不活性であることができ、反応チャンバ内の任意の成分、例えば、金属とは反応しない。不活性ガスとして、窒素、アルゴン、ヘリウム等を挙げることができる。RES反応炉132は、尿素等の化学剤の分解温度と標的のゼロ原子価金属の融解温度との間の範囲内の温度まで加熱されることができる。例えば、加熱された不活性雰囲気133は、約400°Cから約1500°Cまで、または約1000°Cから約1500°Cまで、例えば、約1000°C超から約1500°Cまでの範囲の温度に加熱されることができる。実施形態では、エアロゾル流は、RES反応炉132内の加熱された不活性雰囲気133を通して、約1cc/分から約1000m3/秒まで、または約100cc/分から約1500cc/秒まで、または約100cc/分から約1000cc/分までの範囲の流量を有し、約100秒未満、例えば、約1秒以下の滞留時間によって、ゼロ原子価金属粒子を形成することができる。一実施形態では、加熱された不活性雰囲気が形成された後に、不活性ガス供給源は、除去されることができるが、不活性雰囲気は、依然として、加熱温度に維持されることができる。しかしながら、実施形態では、不活性ガスは、ゼロ原子価金属粒子が形成されるまで、RES反応炉132を通って流動し続けることができる。ゼロ原子価金属粒子は、加熱された不活性雰囲気133を通って流動するエアロゾル流から、RES反応炉132内において形成されることができる。ゼロ原子価金属粒子は、次いで、RES反応炉132の出口、例えば、底端部において収集することができる。例えば、形成されたゼロ原子価金属粒子は、生成物収集チャンバ152内に収集することができる。RES反応炉を通って流動するエアロゾル流からの搬送ガスは、空気または酸素が、得られた生成物と接触しないように防止され得るように、生成物収集チャンバ152を加圧することができることに留意されたい。収集されたゼロ原子価金属粒子は、次いで、周囲温度まで冷却されることができる。本明細書に開示されるように、エアロゾル還元/膨張合成A-RESプロセスは、エアロゾルを使用しないとうだけではない、RESプロセスの進化形であり得る。すなわち、開示されるA-RESプロセスは、RESプロセスの明らかな補完ではない。例えば、RESは、バッチ処理に限定されるが、A-RESは、エアロゾル変種を提供することができ、業界が、少なくともコスト理由から、継続プロセスを好むように、より容易に商業化することができる。加えて、A-RESプロセスは、RESプロセスより効率的であることができる。例えば、RESバッチプロセスは、ある量の金属粒子を生産するために、数時間または数十時間かかり得る一方、A-RESは、1秒足らずであり得る。さらに、バッチRESおよびエアロゾルRESで生産された、得られる粒子生成物は、粒子径、サイズ分布、結晶化度、気孔率等、異なり得る。この理由から、RESおよびA-RESの一方または他方のプロセスが、特定の用途に好ましくあり得る。本開示は、成長市場が存在する既存の技術に適用可能であり得る。結果として生じるゼロ原子価金属粒子は、限定されないが、Ni、Fe、Sb、Co、Mg、Mn、Cr、Cu、Zn、および/またはWを含む、1つ以上の金属を含有することができる。実施形態では、金属前駆体識別、物理的混合物中の前駆体化合物からの金属原子と化学剤との比、混合手順、最大加熱温度、エアロゾル流の流量、不活性搬送ガスの識別、および/または他のパラメータを使用して、結果として生じるゼロ原子価金属粒子の粒子径およびサイズ分布を制御することができる。得られた粒子は、多孔性または非多孔性であることができる。一実施形態では、ゼロ原子価金属粒子は、約1nmから約10,000nmまで、または約1nmから約100nmまで、または約1nmから約30nmまでの平均粒子径を有するナノ粒子を含むことができる。ナノ粒子は、約0.1nmから約10,000nmまで、約1nmから約100nmまで、または約1nmから約30nmまでの平均細孔径を有する多孔性ナノ粒子であることができる。これらのナノ粒子は、非凝集および/または凝集させることができる。ゼロ原子価金属粒子は、ミクロまたはサブミクロ粒子を含むことができる。例えば、ゼロ原子価金属粒子は、約100nmから約10,000nmまで、または約10から約10,000までの平均粒子径を有する凝集粒子を含むことができる。凝集粒子は、約1から約100まで、または約1から約3までの平均アスペクト比を有することができる。粒子は、ナノおよびミクロ粒子の凝集体に調製することができる。エアロゾル流中では、一次粒子の凝集は、初期、軽度に焼結された凝集体を生成し得る、衝突プロセスを介して生じることができる。十分な時間によって、そのような凝集体は、さらに焼結され、高多孔性多ミクロン寸法粒子を形成することができる。実施形態では、ゼロ原子価金属粒子は、約10から約10,000nmまでの直径を有する中空球粒子を含むことができる。ある場合には、これらの中空球は、いくつかの大きな孔を有する略球状の粒子として描写することができる。孔は、この場合、粒子サイズの約1から約80までであることができる。実施例本実施例では、固体尿素を微細粉末に粉砕し、次いで、400メッシュすなわち、メッシュの線形インチ当たり約400個の開口部を通過させた。次いで、尿素をニッケルII水酸化物またはニッケルII酸化物のいずれかのフラスコに添加した。ニッケル化合物は両方とも、SigmaAldrichから購入し、任意の修飾を伴わずに使用した。約1:7の比が、ニッケルII水酸化物中のニッケルと尿素-NH2中のアミン官能基との間に存在する。具体的には、これは、フラスコ内において、約3gのNiOH2を約16.17gの粉砕尿素粉末に添加することによって得た。同様に、ニッケルII酸化物中のニッケルと尿素中のアミン官能基との間の1:7比を達成するために、フラスコ内において、約4gのNiOを約26.75gの粉砕尿素粉末を添加することによって試料を調製した。尿素およびニッケル化合物のより均一な異種混合物を得るために、ニッケル化合物を含有するフラスコを軽く振盪させた。物理的混合物は、混合物の色が均一になったときに得られた。フラスコは、実施例として、図1に示される2穴式ゴムストッパで密閉された。長さ約188cm、外径OD約38mm、および内径ID約35mmを有する石英管を有する具体的装置を使用した図1参照。上端に、石英管は、約10.5mmのIDおよび約12.75mmのODを有する5cmガスポートを有していた。石英管は、長さ約125cmが垂直炉内に位置し、石英管の両側から約33cmの長さが垂直炉外側に位置するように垂直炉内に挿入された。約900sccmの超高純度窒素によって、フラスコをパージする一方、単一区域炉を温度約1000°Cまで加熱することによって、実験を開始した。ガスの流動は、浮子式流量計によって制御された。垂直炉が、所望の温度に到達すると、窒素送給口は、そのストッパの2つの穴のうちの一方を通して、約900sccmの流量で、混合物を含有するフラスコに切り替えられ、別の送給口は、フラスコから石英管に接続された。フラスコは、ゆっくりと振動され、エアロゾル流を生成した。尿素およびニッケル化合物の微細粉末を含む、エアロゾル流は、次いで、ホースを通して、石英管内に進行し、それによって、石英管の側面に、緑色、白色、および黒色材料を堆積させた。石英管の下側出口の真下において、微細な暗色金属粉末を空のビーカ内に薬包紙を使用して収集された。ビーカは、その上部に、約38mm直径の開口部を有し、精密公差を介して、石英管をボックス中に進入させるプラスチックボックス内に留置した。石英管を通って流動する窒素は、空気が、生成物と接触しないように防止されるように、プラスチックボックスを加圧した。得られたニッケル粒子は、空気への最小限の暴露を伴って、石英管反応炉の底部で収集された。それぞれ、尿素と混合された、ニッケルII水酸化物およびニッケルII酸化物両方から得られた金属粒子は、緩く凝集され、黒色であった。得られたニッケル粒子は、溶媒中に拡散された時と同様に、粉末として、永久磁石に取着された。これは、ゼロ原子価ニッケルが生成されたことの迅速な検証であった。ナノおよび/またはミクロ規模のゼロ原子価金属粒子が、形成された。調製された粒子のいくつかは、大きな中空球体であった一方、その他は、ナノおよびミクロ粒子の凝集体であった。一実験では、合計約415個の粒子が測定され、そのサイズは、約0.4μmから約9.7μmまでの範囲であった。平均粒子径は、約1.9μmであって、標準偏差は、1.5μmであった。NiOH2およびNiOから産生されたニッケルの固体粉末が、超音波処理下、メタノール中に拡散されると、TEM検査では、ミクロンサイズの一次粒子例えば、凝集粒子およびナノ粒子を含む、二相性粒子径分布が示された。約576個の粒子の粒子径分布は、対数正規分布され、平均最大寸法約15.8nm、標準偏差12.1nmであった。これらの結果は、粒子形成プロセスの複雑性を示した。A-RESNi粒子は、尿素の爆発的分解によって生成された。すなわち、捕捉された尿素が、爆発的に分解された。分解による膨大な堆積変化固体から気体は、有意な体積膨張につながる。尿素が捕捉された場合、ナノ粒子を形成するための封入材料の粉砕が生じた。任意の尿素を伴わずに、約1000°Cの炉内に、NiOH2およびNiOを別個に通過させることによって、制御実験を行った。その結果、色の若干の変化があったが、いずれの粉末も、永久磁石に誘引されなかった。すなわち、ゼロ原子価金属が、形成されなかった。本教示は、1つ以上の実装に関して例示されたが、添付の請求項の精神および範囲から逸脱することなく、例示される実施例に変更および/または修正を行うことができる。加えて、本教示の特定の特徴は、いくつかの実装のうちの1つのみに関して開示されたが、そのような特徴は、任意の所与のまたは特定の機能のために所望および有利であり得るように、他の実装の1つ以上の他の特徴と組み合わせられてもよい。さらに、用語含んでいるincluding、含むincludes、有しているhaving、有するhas、伴うwith、またはその変形例が、発明を実施するための形態および請求項のいずれかにおいて使用される範囲内において、そのような用語は、用語備えるcomprisingと同様に、含有が意図される。本明細書で使用されるように、用語そのうちの1つ以上oneormoreofは、例えば、AおよびB等のアイテムの列挙に関して、A単独、B単独、またはAおよびBを意味する。用語そのうちの少なくとも1つatleastoneofは、列挙されたアイテムのうちの1つ以上を選択することができることを意味するために使用される。本開示に広範囲に記載される数値範囲およびパラメータは近似値だが、具体的実施例に記載される数値は可能な限り精密に報告される。しかしながら、いずれの数値も、その個別の試験測定おいて見られる標準偏差に必然的に由来する一定の誤差を本質的に含む。さらに、本明細書に開示される全範囲が、本明細書に組み込まれるあらゆる部分範囲を包含するものと理解される。例えば、10未満という範囲は,最小値0と最大値10の間およびそれを含むのあらゆる部分範囲、すなわち、0以上の最小値と10以下の最大値、例えば、1から5までのあらゆる部分範囲を含むことができる。ある場合には、パラメータに対して記述される数値は、負の値をとることができる。この場合、10未満として記述される例示的な値の範囲は、例えば、-1、-1.2、-1.89、-2、-2.5、-3、-10、-20、-30等の負の値を加えた前述に定義された値をとることができる。本教示の他の実施形態は、明細書の検討および本明細書に開示される本教示の実践から、当業者に明白となるであろう。明細書および実施例は、例示にすぎないとみなされ、本教示の真の範囲および精神は、以下の請求項によって示されるものと意図される。"